(57)【要約】【課題】ｐＨ上昇作用が強く、かつ短時間でｐＨを上昇させることができる焼結体を提供する。【解決手段】焼結体１は、Ｆｅ３Ｏ４、Ｆｅ２Ｏ３、ＣａＯを構成成分として含み、かつｐＨ上昇作用を有する。アルカリ水生成器２は、流入ポート４および排出ポート５を有するハウジング３と、ハウジング３内に充填された焼結体１とを備える。バクテリア含有水作製装置４９は、アルカリ水生成器３０と、アルカリ水に塩等を添加する塩化物添加手段４８と、塩等を添加したアルカリ水が注入される淡水魚及び海水魚共生用の水槽５５と、水槽５５から流出する淡水魚および海水魚由来のバクテリア含有水を貯留するバクテリア含有水貯留槽６０を備える。【選択図】　図１
2004091277.tif 000002
【特許請求の範囲】
【請求項１】
Ｆｅ３Ｏ４、Ｆｅ２Ｏ３、ＣａＯを構成成分として含み、かつｐＨ上昇作用を有することを特徴とする焼結体。
【請求項２】
前記焼結体は、丸玉状に成形されている請求項１に記載の焼結体。
【請求項３】
Ｆｅ３Ｏ４粉末とＦｅ２Ｏ３粉末とＣａＯとを含有するスラグと粘土との混合造粒物を酸化焼成した多孔質焼結体であり、かつｐＨ上昇作用を有することを特徴とする焼結体。
【請求項４】
前記焼結体は、水道水２００ｍｌに４０ｇ添加し攪拌後１分間放置した状態において前記水道水をｐＨ８．０以上のアルカリ水とするものである請求項１ないし３のいずれかに記載の焼結体。
【請求項５】
Ｆｅ３Ｏ４、ＣａＯを構成成分として含む第１の焼結体と、ガーネット粉末を構成成分として含む第２の焼結体からなり、かつｐＨ上昇作用を有することを特徴とする焼結体。
【請求項６】
流入ポートおよび排出ポートを有するハウジングと、該ハウジング内に充填された請求項１ないし５のいずれかに記載の焼結体とを備えることを特徴とするアルカリ水生成器。
【請求項７】
前記ハウジング内には、請求項１ないし５のいずれかの焼結体であってかつ大きさの異なる焼結体が積層されている請求項６に記載のアルカリ水生成器。
【請求項８】
前記アルカリ水生成器は、前記焼結体を充填した焼結体充填部を備えかつ該充填部は前記ハウジングに対して着脱可能なものとなっている請求項６または７に記載のアルカリ水生成器。
【請求項９】
ｐＨ上昇作用を有する焼結体を充填したアルカリ水生成器と、該アルカリ水生成器により作製されたアルカリ水に塩または塩と塩化マグネシウムを添加するための塩化物添加手段と、前記塩化物添加手段により塩化物が添加された調整アルカリ水が注入される淡水魚と海水魚を共生させるための水槽と、該水槽から流出する淡水魚および海水魚由来のバクテリアを含有する水を貯留するバクテリア含有水貯留槽とを備えることを特徴とするバクテリア含有水作製装置。
【請求項１０】
前記バクテリア含有水作製装置は、前記バクテリア含有水貯留槽に前記アルカリ水生成器により作製されたアルカリ水もしくは前記塩化物が添加された調整アルカリ水を添加するアルカリ水添加手段を備えている請求項９に記載のバクテリア含有水作製装置。
【請求項１１】
前記ｐＨ上昇作用を有する焼結体は、請求項１ないし５のいずれかの焼結体である請求項９または１０に記載のバクテリア含有水作製装置。
【請求項１２】
前記アルカリ水生成器は、請求項６ないし９のいずれかのアルカリ水生成器である請求項９または１０に記載のバクテリア含有水作製装置。
【請求項１３】
前記水槽は、バクテリア養生機能を備えている請求項９ないし１２のいずれかに記載のバクテリア含有水作製装置。
【請求項１４】
前記水槽は、飼育槽と、該飼育槽内の水が循環される請求項１ないし５のいずれかに記載の焼結体を充填した水質調整器を備えている請求項９ないし１３のいずれかに記載のバクテリア含有水作製装置。
【請求項１５】
ｐＨ上昇作用を有する焼結体を充填したアルカリ水生成器と、該アルカリ水生成器に水を供給するための水供給装置と、該アルカリ水生成器により作製されたアルカリ水に塩または塩と塩化マグネシウムを添加するための塩化物添加手段と、前記塩化物添加手段により塩化物が添加された調整アルカリ水が注入される淡水魚と海水魚を共生させるための水槽と、該バクテリア養生水槽から流出する淡水魚および海水魚由来のバクテリアを含有する水を貯留するバクテリア含有水貯留槽と、該バクテリア含有水貯留槽の水を消臭対象物に散布するための散布手段とを備えることを特徴とする消臭プラント。
【請求項１６】
前記ｐＨ上昇作用を有する焼結体は、請求項１ないし５のいずれかの焼結体である請求項１５に記載の消臭プラント。
【請求項１７】
前記アルカリ水生成器は、請求項６ないし９のいずれかのアルカリ水生成器である請求項１５に記載の消臭プラント。
【請求項１８】
前記消臭プラントは、前記バクテリア含有水貯留槽に前記アルカリ水生成器により作製されたアルカリ水もしくは前記塩化物が添加された調整アルカリ水を添加するアルカリ水添加手段を備えている請求項１５ないし１７のいずれかに記載の消臭プラント。
【請求項１９】
前記消臭プラントは、前記消臭対象物に前記アルカリ水生成器により作製されたアルカリ水もしくは前記塩化物が添加された調整アルカリ水を散布するアルカリ水散布機能を備えている請求項１５ないし１８のいずれかに記載の消臭プラント。
【請求項２０】
前記水槽は、バクテリア養生機能を備えている請求項１５ないし１９のいずれかに記載の消臭プラント。
【請求項２１】
前記水槽は、飼育槽と、該飼育槽内の水が循環される請求項１ないし３に記載の焼結体を充填した水質調整器を備えている請求項１７ないし２１のいずれかに記載の消臭プラント。
【請求項２２】
消臭対象物に淡水魚および海水魚由来のバクテリアを含有する水もしくは淡水魚および海水魚由来のバクテリアを含有する水とｐＨ上昇作用を有する焼結体に接触させて作成したアルカリ水との混合水を散布もしくは接触させることを特徴とする消臭方法。
【請求項２３】
消臭対象物に淡水魚および海水魚由来のバクテリアを含有する水もしくは淡水魚および海水魚由来のバクテリアを含有する水とｐＨ上昇作用を有する焼結体に接触させて作成したアルカリ水との混合水を散布もしくは接触させる工程と、消臭対象物にｐＨ上昇作用を有する焼結体に接触させて作成したアルカリ水を散布もしくは接触させる工程とを有することを特徴とする消臭方法。
【請求項２４】
前記淡水魚および海水魚由来のバクテリアを含有する水は、請求項９ないし１４のいずれかのバクテリア含有水作製装置を用いて作成されたものである請求項２２または２３に記載の消臭方法。
【請求項２５】
前記ｐＨ上昇作用を有する焼結体に接触させて作成したアルカリ水は、請求項６ないし８のいずれかのアルカリ水生成器を用いて作成されたものである請求項２２ないし２４のいずれかに記載の消臭方法。
【請求項２６】
水槽内にて淡水魚と海水魚とを共生飼育する方法であって、水槽内に充填する水として、ｐＨ上昇作用を有する焼結体に接触させて作製したアルカリ水に天然塩または天然塩と塩化マグネシウムを添加して塩分濃度を０．５〜１．５％、ｐＨを７．０〜９．０に調整した塩化物添加水を用い、さらに、前記水槽内の水をｐＨ上昇作用を有する焼結体を充填した水質調整器に循環させることを特徴とする淡水魚と海水魚の共生飼育方法。
【請求項２７】
前記ｐＨ上昇作用を有する焼結体は、請求項１ないし５のいずれかの焼結体である請求項２６に記載の淡水魚と海水魚の共生飼育方法。
【請求項２８】
前記水槽は、バクテリア養生機能を備えている請求項２６または２７に記載の淡水魚と海水魚の共生飼育方法。
【請求項２９】
自動車の廃棄物より得られるシュレッダーダストの処理方法であって、該シュレッダーダストに海水魚および淡水魚由来のバクテリア含有水を散布することを特徴とする自動車シュレッダーダストの処理方法。
【請求項３０】
前記自動車シュレッダーの処理方法は、前記シュレッダーダストに海水魚および淡水魚由来のバクテリア含有水に、ｐＨ上昇作用を有する焼結体に接触させて作製したアルカリ水を混合したものを散布するものである請求項２９に記載の自動車シュレッダーダストの処理方法。
【請求項３１】
前記ｐＨ上昇作用を有する焼結体は、請求項１ないし５のいずれかの焼結体である請求項３０に記載の自動車シュレッダーダストの処理方法。
【請求項３２】
前記海水魚および淡水魚由来のバクテリア含有水は、請求項９ないし１４のいずれかに記載のバクテリア含有水作製装置により作製したものである請求項２９ないし３１のいずれかに記載の自動車シュレッダーダストの処理方法。
【請求項３３】
前記自動車シュレッダーの処理方法は、前記シュレッダーダストへの海水魚および淡水魚由来のバクテリア含有水の散布工程と、ｐＨ上昇作用を有する焼結体に接触させて作製したアルカリ水の散布工程を行うものである請求項２９ないし３２のいずれかに記載の自動車シュレッダーダストの処理方法。
【請求項３４】
前記自動車シュレッダーの処理方法は、前記散布工程の後にシュレッダーダストを粉砕する粉砕工程を行うものである請求項２９ないし３３のいずれかに記載の自動車シュレッダーダストの処理方法。
【請求項３５】
請求項２９ないし３４のいずれかの自動車シュレッダーダストの処理方法により得られたシュレッダーダスト処理物でありかつポリマーにより被覆されたポリマー被覆シュレッダーダストを含有することを特徴とするコンクリート製品。
【請求項３６】
コンクリート製品の製造方法であって、セメントに、請求項２９ないし３４のいずれかの自動車シュレッダーダストの処理方法により得られたシュレッダーダスト処理物とポリマーとの混合物スラリーを添加し、所定の形状に成型固化させることを特徴とするコンクリート製品の製造方法。
【請求項３７】
前記コンクリート製品の製造方法は、前記セメントに、請求項２９ないし３４のいずれかの自動車シュレッダーダストの処理方法により得られたシュレッダーダスト処理物とポリマーと骨材との混合物スラリーを添加するものである請求項３６に記載のコンクリート製品の製造方法。
【発明の詳細な説明】
【０００１】
【発明の属する技術分野】
本発明は、ｐＨ上昇作用を有する焼結体、アルカリ水生成器、バクテリア含有水作製装置、消臭プラント、消臭装置、淡水魚と海水魚の共生飼育方法、自動車シュレッダーダストの処理方法、コンクリート製品およびコンクリート製品の製造方法に関する。
【０００２】
【従来の技術】
従来から、水に接触させることにより水のｐＨを上昇させることができる焼結体が発明されており、アルカリイオン水生成器等に使用されている。しかしながら、これらの焼結体は、ｐＨ上昇作用が弱く、また、ｐＨを上昇させるまで時間がかかるものであった。
【特許文献】
具体的に、特許第２５０６０１４号公報には、ゼオライトの結晶構造を有する凝灰岩を原料とした焼結体が開示されているが、この焼結体は、浄水容器の濾材として２４時間に亘り循環浄水してようやく水のｐＨを８以上とするものである。
【０００３】
【発明が解決しようとする課題】
そこで、本発明は、上記問題点を解決するものであり、ｐＨ上昇作用が強く、かつ短時間でｐＨを上昇させることができる焼結体、アルカリ水生成器、バクテリア含有水作製装置、消臭プラント、消臭装置、淡水魚と海水魚の共生飼育方法、自動車シュレッダーダストの処理方法、コンクリート製品およびコンクリート製品の製造方法を提供するものである。
【０００４】
【課題を解決するための手段】
上記問題点を解決するものは、以下のものである。
（１）　Ｆｅ３Ｏ４、Ｆｅ２Ｏ３、ＣａＯを構成成分として含み、かつｐＨ上昇作用を有することを特徴とする焼結体。
（２）　前記焼結体は、丸玉状に成形されている上記（１）に記載の焼結体。
上記問題点を解決するものは、以下のものである。
（３）　Ｆｅ３Ｏ４粉末とＦｅ２Ｏ３粉末とＣａＯとを含有するスラグと粘土との混合造粒物を酸化焼成した多孔質焼結体であり、かつｐＨ上昇作用を有することを特徴とする焼結体。
（４）　前記焼結体は、水道水２００ｍｌに４０ｇ添加し攪拌後１分間放置した状態において前記水道水をｐＨ８．０以上のアルカリ水とするものである上記（１）ないし（３）のいずれかに記載の焼結体。
上記問題点を解決するものは、以下のものである。
（５）　Ｆｅ３Ｏ４、ＣａＯを構成成分として含む第１の焼結体と、ガーネット粉末を構成成分として含む第２の焼結体からなり、かつｐＨ上昇作用を有することを特徴とする焼結体。
（６）　流入ポートおよび排出ポートを有するハウジングと、該ハウジング内に充填された上記（１）ないし（５）のいずれかに記載の焼結体とを備えることを特徴とするアルカリ水生成器。
（７）　前記ハウジング内には、上記（１）ないし（５）のいずれかの焼結体であってかつ大きさの異なる焼結体が積層されている上記（６）に記載のアルカリ水生成器。
（８）　前記アルカリ水生成器は、前記焼結体を充填した焼結体充填部を備えかつ該充填部は前記ハウジングに対して着脱可能なものとなっている上記（６）または（７）に記載のアルカリ水生成器。
【０００５】
上記目的を達成するものは、以下のものである。
（９）　ｐＨ上昇作用を有する焼結体を充填したアルカリ水生成器と、該アルカリ水生成器により作製されたアルカリ水に塩または塩と塩化マグネシウムを添加するための塩化物添加手段と、前記塩化物添加手段により塩化物が添加された調整アルカリ水が注入される淡水魚と海水魚を共生させるための水槽と、該水槽から流出する淡水魚および海水魚由来のバクテリアを含有する水を貯留するバクテリア含有水貯留槽とを備えることを特徴とするバクテリア含有水作製装置。
（１０）　前記バクテリア含有水作製装置は、前記バクテリア含有水貯留槽に前記アルカリ水生成器により作製されたアルカリ水もしくは前記塩化物が添加された調整アルカリ水を添加するアルカリ水添加手段を備えている上記（９）に記載のバクテリア含有水作製装置。
（１１）　前記ｐＨ上昇作用を有する焼結体は、上記（１）ないし（５）のいずれかの焼結体である上記（９）または（１０）に記載のバクテリア含有水作製装置。
（１２）　前記アルカリ水生成器は、上記（６）ないし（９）のいずれかのアルカリ水生成器である上記（９）または（１０）に記載のバクテリア含有水作製装置。
（１３）　前記水槽は、バクテリア養生機能を備えている上記（９）ないし（１２）のいずれかに記載のバクテリア含有水作製装置。
（１４）　前記水槽は、飼育槽と、該飼育槽内の水が循環される上記（１）ないし（５）のいずれかに記載の焼結体を充填した水質調整器を備えている上記（９）ないし（１３）のいずれかに記載のバクテリア含有水作製装置。
上記目的を達成するものは、以下のものである。
【０００６】
（１５）　ｐＨ上昇作用を有する焼結体を充填したアルカリ水生成器と、該アルカリ水生成器に水を供給するための水供給装置と、該アルカリ水生成器により作製されたアルカリ水に塩または塩と塩化マグネシウムを添加するための塩化物添加手段と、前記塩化物添加手段により塩化物が添加された調整アルカリ水が注入される淡水魚と海水魚を共生させるための水槽と、該バクテリア養生水槽から流出する淡水魚および海水魚由来のバクテリアを含有する水を貯留するバクテリア含有水貯留槽と、該バクテリア含有水貯留槽の水を消臭対象物に散布するための散布手段とを備えることを特徴とする消臭プラント。
（１６）　前記ｐＨ上昇作用を有する焼結体は、上記（１）ないし（５）のいずれかの焼結体である上記（１５）に記載の消臭プラント。
（１７）　前記アルカリ水生成器は、上記（６）ないし（９）のいずれかのアルカリ水生成器である上記（１５）に記載の消臭プラント。
（１８）　前記消臭プラントは、前記バクテリア含有水貯留槽に前記アルカリ水生成器により作製されたアルカリ水もしくは前記塩化物が添加された調整アルカリ水を添加するアルカリ水添加手段を備えている上記（１５）ないし（１７）のいずれかに記載の消臭プラント。
（１９）　前記消臭プラントは、前記消臭対象物に前記アルカリ水生成器により作製されたアルカリ水もしくは前記塩化物が添加された調整アルカリ水を散布するアルカリ水散布機能を備えている上記（１５）ないし（１８）のいずれかに記載の消臭プラント。
【０００７】
（２０）　前記水槽は、バクテリア養生機能を備えている上記（１５）ないし（１９）のいずれかに記載の消臭プラント。
（２１）　前記水槽は、飼育槽と、該飼育槽内の水が循環される上記（１）ないし（３）に記載の焼結体を充填した水質調整器を備えている上記（１７）ないし（２１）のいずれかに記載の消臭プラント。
上記問題点を解決するものは、以下のものである。
（２２）　消臭対象物に淡水魚および海水魚由来のバクテリアを含有する水もしくは淡水魚および海水魚由来のバクテリアを含有する水とｐＨ上昇作用を有する焼結体に接触させて作成したアルカリ水との混合水を散布もしくは接触させることを特徴とする消臭方法。
上記問題点を解決するものは、以下のものである。
（２３）　消臭対象物に淡水魚および海水魚由来のバクテリアを含有する水もしくは淡水魚および海水魚由来のバクテリアを含有する水とｐＨ上昇作用を有する焼結体に接触させて作成したアルカリ水との混合水を散布もしくは接触させる工程と、消臭対象物にｐＨ上昇作用を有する焼結体に接触させて作成したアルカリ水を散布もしくは接触させる工程とを有することを特徴とする消臭方法。
（２４）　前記淡水魚および海水魚由来のバクテリアを含有する水は、上記（９）ないし（１４）のいずれかのバクテリア含有水作製装置を用いて作成されたものである上記（２２）または（２３）に記載の消臭方法。
【０００８】
（２５）　前記ｐＨ上昇作用を有する焼結体に接触させて作成したアルカリ水は、上記（６）ないし（８）のいずれかのアルカリ水生成器を用いて作成されたものである上記（２２）ないし（２４）のいずれかに記載の消臭方法。
上記問題点を解決するものは、以下のものである。
（２６）　水槽内にて淡水魚と海水魚とを共生飼育する方法であって、水槽内に充填する水として、ｐＨ上昇作用を有する焼結体に接触させて作製したアルカリ水に天然塩または天然塩と塩化マグネシウムを添加して塩分濃度を０．５〜１．５％、ｐＨを７．０〜９．０に調整した塩化物添加水を用い、さらに、前記水槽内の水をｐＨ上昇作用を有する焼結体を充填した水質調整器に循環させることを特徴とする淡水魚と海水魚の共生飼育方法。
（２７）　前記ｐＨ上昇作用を有する焼結体は、上記（１）ないし（５）のいずれかの焼結体である上記（２６）に記載の淡水魚と海水魚の共生飼育方法。
（２８）　前記水槽は、バクテリア養生機能を備えている上記（２６）または（２７）に記載の淡水魚と海水魚の共生飼育方法。
上記問題点を解決するものは、以下のものである。
（２９）　自動車の廃棄物より得られるシュレッダーダストの処理方法であって、該シュレッダーダストに海水魚および淡水魚由来のバクテリア含有水を散布することを特徴とする自動車シュレッダーダストの処理方法。
（３０）　前記自動車シュレッダーの処理方法は、前記シュレッダーダストに海水魚および淡水魚由来のバクテリア含有水に、ｐＨ上昇作用を有する焼結体に接触させて作製したアルカリ水を混合したものを散布するものである上記（２９）に記載の自動車シュレッダーダストの処理方法。
【０００９】
（３１）　前記ｐＨ上昇作用を有する焼結体は、請求項１ないし５のいずれかの焼結体である上記（３０）に記載の自動車シュレッダーダストの処理方法。
（３２）　前記海水魚および淡水魚由来のバクテリア含有水は、上記（９）ないし（１４）のいずれかに記載のバクテリア含有水作製装置により作製したものである上記（２９）ないし（３１）のいずれかに記載の自動車シュレッダーダストの処理方法。
（３３）　前記自動車シュレッダーの処理方法は、前記シュレッダーダストへの海水魚および淡水魚由来のバクテリア含有水の散布工程と、ｐＨ上昇作用を有する焼結体に接触させて作製したアルカリ水の散布工程を行うものである上記（２９）ないし（３２）のいずれかに記載の自動車シュレッダーダストの処理方法。
（３４）　前記自動車シュレッダーの処理方法は、前記散布工程の後にシュレッダーダストを粉砕する粉砕工程を行うものである上記（２９）ないし（３３）のいずれかに記載の自動車シュレッダーダストの処理方法。
上記問題点を解決するものは、以下のものである。
（３５）　上記（２９）ないし（３４）のいずれかの自動車シュレッダーダストの処理方法により得られたシュレッダーダスト処理物でありかつポリマーにより被覆されたポリマー被覆シュレッダーダストを含有することを特徴とするコンクリート製品。
上記問題点を解決するものは、以下のものである。
（３６）　コンクリート製品の製造方法であって、セメントに、上記（２９）ないし（３４）のいずれかの自動車シュレッダーダストの処理方法により得られたシュレッダーダスト処理物とポリマーとの混合物スラリーを添加し、所定の形状に成型固化させることを特徴とするコンクリート製品の製造方法。
（３７）　前記コンクリート製品の製造方法は、前記セメントに、上記（２９）ないし（３４）のいずれかの自動車シュレッダーダストの処理方法により得られたシュレッダーダスト処理物とポリマーと骨材との混合物スラリーを添加するものである上記（３６）に記載のコンクリート製品の製造方法。
【００１０】
【発明の実施の形態】
以下、本発明の実施例である焼結体について添付図面を用いて説明する。
図１は、本発明の実施例である焼結体を使用したアルカリ水生成器である。
本発明の焼結体１は、Ｆｅ３Ｏ４、Ｆｅ２Ｏ３、ＣａＯを構成成分として含み、ｐＨ上昇作用を有するものである。焼結体１は、丸玉状に形成されている。丸玉の粒径としては、３〜１０ｍｍ程度であることが好ましい。
本発明の焼結体１は、Ｆｅ３Ｏ４を主成分として含有するマグネタイトと、Ｆｅ２Ｏ３を主成分として含有するベンガラと、ＣａＯを主成分として含有するスラグと、成形剤として粘土を混合し、成形後、焼成することにより作製されている。粘土としては、カオリン系、モンモリナイト系等公知のものが使用される。スラグとしては、鉄鋼スラグ等の水砕スラグを使用することが好ましい。
【００１１】
焼成前の成形物の混合比は、マグネタイト中のＦｅ３Ｏ４が１５〜３０重量％、ベンガラ中のＦｅ２Ｏ３が１５〜３０重量％、スラグ中ＣａＯが１０〜２０重量％、粘土が２０〜６０重量％程度であることが好ましい。使用されるマグネタイトの平均粒径は、１〜５μｍ程度であることが好ましく、ベンガラの平均粒径は、１〜５μｍ程度であることが好ましく、スラグの平均粒径は、１０〜２０μｍ程度であることが好ましく、粘土の平均粒径は、１〜１０μｍ程度であることが好ましい。
原材料は、モルタルミキサーにより混合することにより混合することが好ましい。混合の際には、適宜成形助剤を添加してもよい。成形助剤としては、具体的には、カードラン（β−１，３−グルカン）などの人工可塑剤、ヒドロキシプロピルメチルセルロース、アビセル（微結晶性セルロース）などの結合剤（粘結剤）が好適である。成形助剤の添加率としては、０．３重量部から１．５重量部（上述した混合物を１００重量部とする）程度であることが好ましい。
【００１２】
モルタルミキサーにより混合した後、混合物を丸玉状（粒状物）に成形する。成形は、転動造粒装置を用いて行うことが好ましい。丸玉成形物の粒径としては、３〜１０ｍｍであることが好ましい。なお、成形形状としては、丸玉状に限定されるものではなく、平板状、円盤状、立方体状、筒状、柱状、ハニカム状など使用目的によって任意の形状にしてもよい。これらの成形は、例えば、加圧成形法等によって行うことができる。なお、成形しやすいように、成形前に混合物に水を噴霧（添加）してもよい。また、成形後は、風乾、加熱乾燥させることが好ましい。
成形物の焼成は、７００〜１１００℃で、８〜１５ｈｒ行うことが好ましい。また、焼成は、酸化焼成を行うことが好ましい。
作製された焼結体１は、Ｆｅ３Ｏ４、Ｆｅ２Ｏ３、ＣａＯが主成分となっている多孔質体である。焼結体１は、使用時に崩れない程度の圧縮破壊強度を有していることが好ましく、少なくとも３００Ｎ程度の強度を有していることが好ましい。
焼結体１は、水処理のために十分な比表面積を有していることが好ましく、焼結体１の空孔率（水処理のために十分な比表面積を有するかの目安）は、１０〜４０％、特に、１５〜３０％であることが好ましい。
【００１３】
本発明の焼結体１は、水に接触させたとき水のｐＨを上昇させるｐＨ上昇作用を有している。例えば、本発明の焼結体１を、ビーカーに入れたほぼ中性の水に浸漬すると、ビーカー内の水はアルカリ性に変化する（実験１参照）。焼結体としては、水道水（ｐＨ７．０前後）２００ｍｌに４０ｇ添加し攪拌後１分間放置した状態において水道水をｐＨ８．０以上のアルカリ水とするものであることが好ましい。特に、焼結体としては、水道水（ｐＨ７．０前後）２００ｍｌに４０ｇ添加し攪拌後１分間放置した状態において水道水をｐＨ８．５以上のアルカリ水とするものであることが好ましい。また、焼結体としては、水道水（ｐＨ７．０前後）２００ｍｌに４０ｇ添加し攪拌後１０分間放置した状態において水道水をｐＨ９．０以上のアルカリ水とするものであることが好ましい。また、後述するように焼結体１を充填したアルカリ水生成器に水を通過させても高いｐＨ上昇作用を発揮する（実験２参照）。そして、後述するように、焼結体充填層を通過する水の流速及び流量等を調整することによりｐＨを一定に維持することができる。また、焼結体１に接触させることにより、ｐＨ上昇作用により水中の細菌の殺菌、水中の有機物を分解する水浄化作用を発揮する。
【００１４】
本発明の焼結体１がｐＨ上昇作用を有する理由は明確ではない。含有するＦｅ３Ｏ４、Ｆｅ２Ｏ３、ＣａＯに起因するものと考えるが詳細は不明である。
また、焼結体１は、ｐＨ上昇作用とともに水活性化作用を有する。予想するに、水のクラスターを低下させる作用をしているものと考える。焼結体により生成されたアルカリ水を用いて植物を栽培すると、用いない場合より発育がよい。また、焼結体１により生成されたアルカリ水中では、海水バクテリアと淡水バクテリアが一緒に生息しやすくなると考えられるため、後述するように海水魚と淡水魚を共生飼育に有効であることがわかった。
また、焼結体１により生成される水はアルカリ水であるが、化学薬品により調製した水でないため安全に摂取することができる。また、汚水の処理にも使用することができ、化学薬品を含有しないため地球環境にも良好である。
また、焼結体１によりｐＨを上昇させたアルカリ水をチップ材、シュレッダーダスト等に散布すると中和効果、殺菌効果等により消臭作用を発揮する。
【００１５】
次に、焼結体を使用したアルカリ水生成器について添付図面を用いて説明する。
図１は、本発明の一の実施例であるアルカリ水生成器の説明図、図２は、本発明の他の実施例であるアルカリ水生成器の説明図である。
本発明のアルカリ水生成器２は、流入ポート４および排出ポート５とを有するハウジング３と、ハウジング３内に充填された上述の焼結体１とを備えている。
具体的には、アルカリ水生成器２は、流入ポート４と排出ポート５とを有するハウジング３と、ハウジング３内であって流入ポート４と排出ポート５との間に配置された焼結体１からなる焼結体充填層１０を備えている。
アルカリ水生成器２は、流入ポート４から流入した水が連続して流出ポート５から排出される流水式（連続式）であり、焼結体充填層１０を通過した水のｐＨを上昇させる作用を有する。また、上述したアルカリ水生成器は、水のｐＨ上昇作用を有するとともに、水活性化作用、水中の大腸菌、ブドウ球菌等を殺菌する殺菌作用を有している。
【００１６】
具体的に、この実施例のアルカリ水生成器２では、ハウジング３は先端及び基端が開口した流水管により構成されており、流水管（ハウジング３）の上端開口に設けられた流入ポート４と、流水管（ハウジング３）の下端開口に設けられた排出ポート５と、流水管（ハウジング３）の内部の流入ポート４と排出ポート５の間に設けられた焼結体充填層１０と焼結体充填層１０の上側及び下側に配置され焼結体充填層１０を支持する支持層１１からなる焼結体充填部８からなる。
ハウジング３は、円筒形状に形成され、内径は全体に渡ってほぼ同一径となっている。なお、ハウジング３は、円筒形状に限られず、断面が四角形、六角形等であってもよい。また、ハウジング３の上部及び下部は縮径していてもよい。また、この実施例においては、ハウジング３の上端開口及び下端開口がそれぞれ流入ポート４と排出ポート５となっているが、これに限られるものではなく、ハウジング３の側面に設けられていてもよく、また、ハウジング３の下部に流入ポートが設けられており、下部に排出ポートが設けられていてもよい。ハウジング３の内径は、容量によって異なるが、１０〜１００ｃｍであることが好ましい。
【００１７】
ハウジング３の材質としては、ＳＵＳ３０４などのステンレス鋼等により作製された金属管、硬質若しくは半硬質合成樹脂管、例えば、塩化ビニル樹脂管、ポリエチレン管などのポリオレフィン管等の耐アルカリ性を有するものを使用することが好ましい。
この実施例のアルカリ水生成器では、図１に示すように、焼結体充填部８は、ハウジング内面に設けられた環状リブ７上に配置された下側支持層１１ｂと、下側支持層１１ｂの上に粒径のほぼ等しい焼結体１を平らになるように充填した焼結体充填層１０と、焼結体充填層１０の上に配置された上側支持層１１ａからなる。焼結体充填層１０は、粒径の異なる焼結体１により形成されていてもよい。また、環状リブ７は、ハウジング３と別部材により作製されていてもよい。焼結体１の粒径は、３〜１０ｍｍ程度であることが好ましい。焼結体充填層１０の厚さは、１０〜８０ｃｍ程度、特に、１０〜３０ｃｍ程度であることが好ましい。また、焼結体の充填率は、２０〜１００％、特に、８０〜１００％であることが好ましい。
【００１８】
ｐＨ上昇作用を大きくしたいときは、焼結体充填層の厚みを厚くするか、充填率を高めて、焼結体１に対する接触時間を長くすればよい。充填率は、小径の焼結体を使用すること等により高められる。また、ｐＨ上昇作用を小さくしたいときは、焼結体充填層の厚みを薄くするか、充填率を低くして、焼結体１に対する接触時間を短くすればよい。また、流速を遅くしてｐＨ上昇作用を大きくしてもよく、流速を速くしてｐＨ上昇作用を小さくしてもよい。
本発明においては、支持層１１ａ，１１ｂは、綿を層状に敷き詰めて形成されている。支持層１１は、焼結体充填層１０を構成する焼結体１が移動しないように支持するとともに、水に含まれる大きめの不純物を取り除くためのフィルターの役目を果たしている。支持層としては、焼結体１を間に挟持できるものであればいかなるものであってもよく、上述したようにフィルター層として兼用できるものが好ましい。また、支持層としては、金属もしくは合成樹脂製の網状物、パンチング加工した平板等であってもよい。なお、支持層１１とは別にフィルター層が配置されていてもよい。また、支持層１１ａ，１１ｂは、ハウジング３と一体に作製されていてもよく、また、ハウジング３に固定されていてもよい。このような場合、ハウジング３の環状リブ７は有していなくてよい。
【００１９】
また、図２に示す実施例のアルカリ水生成器１３のように、焼結体充填部１４は、粒径の異なる焼結体からなる複数の焼結体充填層１５ａ、１５ｂ、１５ｃが積層されているものであってもよい。焼結体充填部１４は、下から順に、ハウジング３内面に設けられた環状リブ７上に配置された支持層１７ａ、支持層１７ａの上に小さめの粒径の焼結体１ａを平らになるように充填した焼結体充填層１５ａ、焼結体充填層１５ａの上に配置された支持層１７ｂ，支持層１７ｂの上に粒径が中程度の大きさの焼結体１ｂを充填した焼結体充填層１５ｂ、焼結体充填層１５ｂの上に配置された支持層１７ｃ、支持層１７ｃの上に大きめの粒径の焼結体１ｃを充填した焼結体充填層１５ｃと、焼結体充填層１５ｃの上に配置された焼結体充填層１７ｄからなる。このような構成にすることにより、より効果的にｐＨを上昇させることができるとともに焼結体自体で不純物を効果的に除去することができる。上述したように、異なる粒径の焼結体からなる複数の焼結体充填層を形成する場合には、上流側から下流側に向かって粒径が小さくなるように複数の焼結体充填層を積層することが好ましい。支持層１７については上述した通りである。また、アルカリ水生成器１３は、フィルター層を有していてもよい。
【００２０】
焼結体の粒径は、焼結体１ａが、３〜６ｍｍ程度、焼結体１ｂが、５〜８ｍｍ程度、焼結体１ｃが７〜１０ｍｍ程度であることが好ましい。焼結体充填層の厚さは、焼結体充填層１５ａが２０〜３０ｃｍ程度、焼結体充填層１５ｂが、２０〜３０ｃｍ程度、焼結体充填層１５ｃが３０〜６０ｃｍ程度であることが好ましい。ハウジング３の内径は、１０〜１００ｃｍ程度、特に、５０〜１００ｃｍ程度であることが好ましい。
また、焼結体充填部は、大小の異なる粒径の焼結体を混合して細密充填したものであってもよい。このように充填すれば、焼結体充填部の充填率をより高くすることができるため、ｐＨ上昇作用をより高めることができる。
上述したアルカリ水生成器は、単体で使用されてもよく、また、流水回路に組み込んで使用してもよい。また、焼結体充填部は、同じ粒径からなる焼結体充填層が積層されているものであってもよい。
【００２１】
また、アルカリ水生成器としては、図３に示す実施例のアルカリ水生成器２０のように、排出ポートが閉塞されているもしくは開閉可能に閉塞されているものであってもよい。言い換えると、上述したような流水式のものでなく、図３に示すようなバッチ式（貯槽式）のアルカリ水生成器２０であってもよい。アルカリ水生成器２とアルカリ水生成器２０の相違点は、アルカリ水生成器２０の下部側が開口しておらず、下部側に開閉バルブ２３を有する排出ポート２４が設けられている点である。
【００２２】
アルカリ水生成器２０は、図３に示すように、貯水槽（ハウジング）２２と、貯水槽２２の上端に設けられた流入ポート２１と、貯水槽２２の下部側面に設けられた開閉バルブ２３により閉塞された排出ポート２４と、流入ポート２１と排出ポート２４の間に設けられた焼結体充填部８を備えている。焼結体充填部８は、貯水槽２２の内部に設けられたリブ７上に配置されており、上述した焼結体充填部８は、上述したように、支持体１１ａ，１１ｂと焼結体充填層１０からなっている。なお、焼結体充填部８は、上述したように、直接、貯水槽２２内に設けられていてもよい。また、焼結体充填部８は、貯水槽２２の底部に配置されていてもよい。また、アルカリ水生成器２０は、流入ポート２１及び流出ポート２４付近にフィルター層を有していてもよい。焼結体充填部８としては、上述した焼結体充填部と同様であるため説明を省略する。貯水槽２２は、流入ポート２１から流入してきた水を一旦貯水するための貯水空間となっている。流入ポート２１から流入した水は、焼結体充填部８（焼結体充填層１０）を通過して貯水槽２２の下部空間に貯水される。なお、貯水空間内に蓄えられる水の液面は、焼結体充填層１０より上側に位置していてもよい。焼結体充填層１０が水中につかっていることにより、より高いｐＨ上昇作用が図られる。以上のようにｐＨが上昇させられた水は、排出ポート２４から排出される。
【００２３】
次に、他の実施例であるアルカリ水生成器について添付図面を参照して説明する。図４は、他の実施例であるアルカリ水生成器の正面図、図５は、他の実施例であるアルカリ水生成器の背面図、図６は、他の実施例であるアルカリ水生成器の側面図、図７は、他の実施例であるアルカリ水生成器を構成する引出部の平面図（天板を取りはずした状態の図）、図８は、他の実施例であるアルカリ水生成器を構成する引出部の側面図（天板を取り付けた状態の図）、図９は、図８に示す引出部の背面図（天板を取り付けた状態の図）、図１０は、引出部を構成する天板の平面図である。
本発明のアルカリ水生成器３０の焼結体充填層は、アルカリ水生成器３０に対して着脱可能なものとなっている。
このアルカリ水生成器３０は、図５に示すように、縦長の箱形に形成された生成器本体部（ハウジング）３１と、生成器本体部３１の上面中央付近に設けられた排出ポート３３と、生成器本体部３１の下部側面に設けられた流入ポート３２と、生成器本体部３１に着脱可能に収容された引出部３４と、引出部３４内部に形成された焼結体充填層３５からなる。生成器本体部３１には、正面、背面に交互に２つずつ計４段の引出収容部３６が設けられており、引出収容部３６には、それぞれ引出部３４が着脱可能に収容されている。
【００２４】
引出部３４は、上部が開口して内部に焼結体１を収容可能な引出本体部３４ａと、引出本体部３４ａの開口部に取り付けられる天板３４ｂとからなる。天板３４ｂは、引出本体部３４ａ内に焼結体１を充填した後、引出本体部３４ａに螺子等により取り付けられる。引出部３４の正面には、アルカリ水生成中にアルカリ水生成器内を通過する水が漏れないように密閉するための密閉部材（例えば、パッキン）３７が取り付けられている。また、引出本体部３４ａの底面、側面、背面及び天板３４ｂには多数の孔３８が形成されており、流入ポート３２から流入した水は、これらの孔３８を通過して排出ポート３３まで流れていくものとなっている。また、引出部３４は、引出部収容部３６に収容された後、生成器本体部３１に螺子等により固定される。孔３８は、パンチング加工により作製することが好ましい。
【００２５】
焼結体充填層３５は、図４，図５，図６に示すように、引出本体部３４ａ内部及び天板３４ｂの内部空間に焼結体１を充填することにより形成されている。したがって、このアルカリ水生成器３０は、積層された４層の焼結体充填層３５を有している。引出部３４に充填される焼結体１としては、４段すべて同じ粒径の焼結体であってもよく、また、段毎に異なった粒径の焼結体を充填してもよい。このような構成により、引出部３４を取り出し、天板３４ｂを取り外すことにより、焼結体１の清掃及ぼう交換を容易に行うことが可能となる。アルカリ水生成器３０の材質としては、ＳＵＳ３０４等アルカリ水により腐蝕されにくい金属、ポリプロピレン、ポリエチレン、ポリ塩化ビニル等の合成樹脂を使用することが好ましい。
アルカリ水生成器により生成されたアルカリ水は、そのままもしくは後述するように塩化物、消臭バクテリア等を添加してシュレッダーダスト、木材チップに散布することにより消臭用水として使用することができる。また、アルカリ水に塩化ナトリウム、塩化マグネシウムを添加することにより、アルカリ飲料水として使用することができる。
【００２６】
次に、本発明の他のｐＨ上昇作用を有する焼結体について説明する。
この発明のｐＨ上昇作用を有する焼結体は、Ｆｅ３Ｏ４、ＣａＯを構成成分として含む第１の焼結体と、ガーネット粉末を構成成分として含む第２の焼結体からなる。第１の焼結体および第２の焼結体としては、丸玉状であることが好ましく、の粒径としては、３〜１０ｍｍ程度であることが好ましい。
第１の焼結体は、Ｆｅ３Ｏ４を主成分として含有するマグネタイトと、ＣａＯを主成分として含有するスラグと、成形剤として粘土を混合し、成形後、焼成することにより作製されている。粘土としては、カオリン系、モンモリナイト系等公知のものが使用される。スラグとしては、鉄鋼スラグ等の水砕スラグを使用することが好ましい。
【００２７】
焼成前の成形物の混合比は、マグネタイト中のＦｅ３Ｏ４が１０〜４０重量％、特に、２０〜４０重量％、スラグ中ＣａＯが１０〜４０重量％、特に、２０〜４０重量％、粘土が２０〜６０重量％程度であることが好ましい。使用されるマグネタイトの平均粒径は、１〜５μｍ程度であることが好ましく、スラグの平均粒径は、１０〜２０μｍ程度であることが好ましく、粘土の平均粒径は、１〜１０μｍ程度であることが好ましい。
第２の焼結体は、ガーネット粉末と成形剤として粘土を混合し、成形後、焼成することにより作製されている。粘土としては、カオリン系、モンモリナイト系等公知のものが使用される。スラグとしては、鉄鋼スラグ等の水砕スラグを使用することが好ましい。
【００２８】
焼成前の成形物の混合比は、ガーネットが１０〜５０重量％、特に、２０〜４０重量％、スラグ中ＣａＯが２０〜４０重量％、粘土が２０〜６０重量％程度であることが好ましい。使用されるガーネットの平均粒径は、１〜５０μｍ程度、特に、１０〜５０μｍ程度であることが好ましく、粘土の平均粒径は、１〜１０μｍ程度であることが好ましい。
そして、第１の焼結体および第２の焼結体は、原材料をモルタルミキサーにより混合することが好ましい。混合の際には、適宜成形助剤を添加してもよい。成形助剤としては、具体的には、カードラン（β−１，３−グルカン）などの人工可塑剤、ヒドロキシプロピルメチルセルロース、アビセル（微結晶性セルロース）などの結合剤（粘結剤）が好適である。成形助剤の添加率としては、０．３重量部から１．５重量部（上述した混合物を１００重量部とする）程度であることが好ましい。
【００２９】
モルタルミキサーにより混合した後、混合物を丸玉状（粒状物）に成形する。成形は、転動造粒装置を用いて行うことが好ましい。丸玉成形物の粒径としては、３〜１０ｍｍであることが好ましい。なお、成形形状としては、丸玉状に限定されるものではなく、平板状、円盤状、立方体状、筒状、柱状、ハニカム状など使用目的によって任意の形状にしてもよい。これらの成形は、例えば、加圧成形法等によって行うことができる。なお、成形しやすいように、成形前に混合物に水を噴霧（添加）してもよい。また、成形後は、風乾、加熱乾燥させることが好ましい。
成形物の焼成は、７００〜１１００℃で、８〜１５ｈｒ行うことが好ましい。また、焼成は、酸化焼成を行うことが好ましい。
作製された焼結体は、多孔質体である。焼結体は、使用時に崩れない程度の圧縮破壊強度を有していることが好ましく、少なくとも３００Ｎ程度の強度を有していることが好ましい。焼結体は、水処理のために十分な比表面積を有していることが好ましく、焼結体の空孔率（水処理のために十分な比表面積を有するかの目安）は、１０〜４０％、特に、１５〜３０％であることが好ましい。
【００３０】
本発明の焼結体は、水に接触させたとき水のｐＨを上昇させるｐＨ上昇作用を有している。例えば、本発明の焼結体（第１の焼結体と第２の焼結体を同量）を、ビーカーに入れたほぼ中性の水に浸漬すると、ビーカー内の水はアルカリ性に変化する。焼結体としては、水道水（ｐＨ７．０前後）２００ｍｌに第１の焼結体２０ｇと第２の焼結体を２０ｇ添加し攪拌後１分間放置した状態において水道水をｐＨ８．０以上のアルカリ水とするものであることが好ましい。特に、焼結体としては、水道水（ｐＨ７．０前後）２００ｍｌに４０ｇ添加し攪拌後１分間放置した状態において水道水をｐＨ８．５以上のアルカリ水とするものであることが好ましい。そして、焼結体充填層を通過する水の流速及び流量等を調整することによりｐＨを一定に維持することができる。また、焼結体１に接触させることにより、ｐＨ上昇作用により水中の細菌の殺菌、水中の有機物を分解する水浄化作用を発揮する。
【００３１】
本発明の焼結体１がｐＨ上昇作用を有する理由は明確ではない。含有するＦｅ３Ｏ４、ＣａＯおよびガーネットに起因するものと考えるが詳細は不明である。また、焼結体は、ｐＨ上昇作用とともに水活性化作用を有する。予想するに、水のクラスターを低下させる作用をしているものと考える。焼結体により生成されたアルカリ水を用いて植物を栽培すると、用いない場合より発育がよい。また、焼結体１により生成されたアルカリ水中では、海水バクテリアと淡水バクテリアが一緒に生息しやすくなると考えられるため、後述するように海水魚と淡水魚を共生飼育に有効であることがわかった。
また、焼結体により生成される水はアルカリ水であるが、化学薬品により調製した水でないため安全に摂取することができる。また、汚水の処理にも使用することができ、化学薬品を含有しないため地球環境にも良好である。
【００３２】
そして、この焼結体を用いるアルカリ水生成器は、上述した実施例のアルカリ水生成器と同様な構成とすることが好ましい。特に、図２に示した実施例のアルカリ水生成器１３のように、焼結体充填部は、多層構造となっていることが好ましく、特に、第１の焼結体が充填された第１焼結体充填層と、第２の焼結体が充填された第２焼結体充填層を備えることが好ましい。この場合においても、図２に示すものと同様に、最下層、上記２つの充填層間、および最上層に支持層を設けることが好ましい。さらに、最も下流側となる層に、第２の焼結体であってかつ粒径の小さい微粒状第２焼結体充填層を設けることが好ましい。
【００３３】
なお、アルカリ水生成器としては、図１に示したような単一層の焼結体充填層からなるものでもよく、この場合には、第１の焼結体と第２の焼結体の混合物による焼結体充填層を形成すること、下側に第１の焼結体もしくは第２の焼結体の一方の充填し、その上部に支持体等を設けることなく他方の焼結体を充填したものいずれでもよい。
さらに、この発明の焼結体を用いるアルカリ水生成器としては、図４，図５，図６に示したアルカリ水生成器と同様の構成を備えるものであってもよい。この場合、アルカリ水生成器は、少なくとも２つの引出部を備え、その一方には第１の焼結体が充填され、他方には第２の焼結体が充填される。
【００３４】
次に、本発明のバクテリア含有水作製装置、消臭プラントおよび消臭方法について説明する。
図１１は、消臭プラントの概念図であり、この消臭プラントは、バクテリア含有水作製装置が組み込まれている。
本発明のバクテリア含有水作製装置は、ｐＨ上昇作用を有する焼結体を充填したアルカリ水生成器３０と、アルカリ水生成器３０により作製されたアルカリ水に塩または塩と塩化マグネシウムを添加するための塩化物添加手段４８と、塩化物添加手段により塩化物が添加された調整アルカリ水が注入される淡水魚と海水魚を共生させるための水槽５５と、水槽５５から流出する淡水魚および海水魚由来のバクテリアを含有する水を貯留するバクテリア含有水貯留槽６０とを備えている。
本発明の消臭プラントは、ｐＨ上昇作用を有する焼結体を充填したアルカリ水生成器３０と、アルカリ水生成器に水を供給するための水供給装置（給水ポンプ）４７と、アルカリ水生成器３０により作製されたアルカリ水に塩または塩と塩化マグネシウムを添加するための塩化物添加手段４８と、塩化物添加手段４８により塩化物が添加された調整アルカリ水が注入される淡水魚と海水魚を共生させるための水槽５５と、バクテリア養生水槽５５から流出する淡水魚および海水魚由来のバクテリアを含有する水を貯留するバクテリア含有水貯留槽６０と、バクテリア含有水貯留槽６０の水を消臭対象物に散布するための散布手段４６とを備えている。
【００３５】
そして、消臭プラントとしては、消臭対象物にアルカリ水生成器により作製されたアルカリ水もしくは塩化物が添加された調整アルカリ水を散布するアルカリ水散布機能を備えていることが好ましい。
また、バクテリア含有水作製装置もしくは消臭プラントでは、バクテリア含有水貯留槽６０にアルカリ水生成器により作製されたアルカリ水もしくは塩化物が添加された調整アルカリ水を添加するアルカリ水添加手段を備えていることが好ましい。さらに、ｐＨ上昇作用を有する焼結体は、上述した焼結体であることが好ましく、特に、上述したＦｅ３Ｏ４、Ｆｅ２Ｏ３、ＣａＯを構成成分として含み、かつｐＨ上昇作用を有する焼結体１であることが好ましい。また、バクテリア含有水作製装置もしくは消臭プラントにおけるアルカリ水生成器は、上述したアルカリ水生成器であることが好ましく、特に、上述した焼結体１を用いるアルカリ水生成器であることが好ましい。具体的には、この装置もしくはプラントでは、上述したアルカリ水生成器３０が用いられている。さらに、水槽は、バクテリア養生機能を備えていることが好ましい。また、水槽は、飼育槽と、該飼育槽内の水が循環される上述した焼結体を充填した水質調整器を備えていることが好ましい。
【００３６】
また、本発明の消臭方法は、消臭対象物に淡水魚および海水魚由来のバクテリアを含有する水もしくは淡水魚および海水魚由来のバクテリアを含有する水とｐＨ上昇作用を有する焼結体に接触させて作成したアルカリ水との混合水を散布もしくは接触させるものである。ここで言う接触としては、例えば、上記のバクテリア含有水もしくは上記の混合水に消臭対象物を浸漬することが考えられる。
そして、消臭方法としては、消臭対象物に淡水魚および海水魚由来のバクテリアを含有する水もしくは淡水魚および海水魚由来のバクテリアを含有する水とｐＨ上昇作用を有する焼結体に接触させて作成したアルカリ水との混合水を散布もしくは接触させる工程と、消臭対象物にｐＨ上昇作用を有する焼結体に接触させて作成したアルカリ水を散布もしくは接触させる工程とを有するものであってもよい。上記接触としては、消臭対象物を上記水へ浸漬することが考えられる。
【００３７】
なお、淡水魚および海水魚由来のバクテリアを含有する水は、上記のバクテリア含有水作製装置を用いて作成されたものであることが好ましい。また、ｐＨ上昇作用を有する焼結体に接触させて作成したアルカリ水は、上述したいずれかのアルカリ水生成器を用いて作成されたものであることが好ましい。
そこで、アルカリ水生成器を用いたバクテリア含有水作製装置が組み込まれた消臭プラントについて添付図面を参照して説明する。図１１は、本発明の消臭プラントの説明図である。
なお、消臭プラントとしては、単に、アルカリ水生成器３０と、アルカリ水生成器によりｐＨが上昇した水を消臭対象物（図示せず）に散布するための散布手段を備えるものであってもよい。
【００３８】
具体的に、消臭プラント４５は、図１１に示すように、消臭対象物に消臭作用のある水を散布して消臭するためのプラントであり、湧き水、雨水などの水を貯水する貯水ピット５１と、給水ポンプ４７と、給水ポンプ４７により汲み上げられた水のｐＨを上昇させるアルカリ水生成器３０と、混合攪拌タンク５３と、アルカリ水生成器３０により生成されたアルカリ水に塩化物を添加する塩化物添加手段４８と、アルカリ水に消臭バクテリアを添加するためのバクテリア含有水作成装置４９と、アルカリ水のｐＨを調整するｐＨ調整機構５９と、アルカリ水を消臭対象物に散布するための散布手段４６を備える。なお、水として水道水を用いてもよくこの場合には、給水ポンプを設けないものとしてもよい。この場合、アルカリ水生成器に水を供給するための水供給装置は、そのプラントに接続される水道施設となる。
【００３９】
以下、消臭プラント４５の構成及び消臭方法（使用方法）を説明する。
まず、貯水ピット５１から給水ポンプ４７を用いて水を汲み上げ、汲み上げられた水をアルカリ水生成器３０の流入ポート３２から排出ポート３３まで通過させる。これにより水のｐＨが上昇してアルカリ水が生成される。アルカリ水生成器３０は、上述したものと同様であるため説明を省略する。
次に、アルカリ水は混合攪拌タンク５３に送られる。混合攪拌タンク５３は、アルカリ水に塩及び／又は塩化マグネシウムを添加するための塩化物添加手段４８を備えている。混合攪拌タンク５３に送られたアルカリ水は、混合攪拌タンク５３内にて、塩化物調整液と混合され調整アルカリ水となる。
この調整アルカリ水は、後述するように淡水魚と海水魚を共生飼育のために用いられる。調整アルカリ水としては、塩分濃度を０．５〜１．５％、ｐＨを７．０〜９．０に調整することが好ましい。
【００４０】
次に、塩化物を添加された調整アルカリ水はバクテリア含有水作成装置４９に送られる。バクテリア含有水作成装置４９は、図１１に示す実施例においては、淡水魚と海水魚を共生させるための水槽５５と、水槽５５内の水を循環させるための循環機構５６からなる。循環機構５６は、水槽内の水を循環させる循環ポンプ（図示せず）と、ゴミ取り用のフィルター部（図示せず）と、循環水を冷却するための冷却機構（図示せず）を備えていることが好ましい。水槽５５としては、外から観賞できるようにガラス水槽、アクリル水槽等を使用することが好ましい。水槽５５内には、バクテリアのすみかとなりやすい素材を入れておくことが好ましい。このような素材としては、珊瑚もしくは珊瑚粉砕物、無機若しくは有機材料により形成された多孔質体などが考えられる。
ここにおいて、水槽内にて淡水魚と海水魚を共生飼育される。共生飼育方法としては、水槽内に充填する水としてｐＨ上昇作用を有する焼結体に接触させて作製したアルカリ水に天然塩または天然塩と塩化マグネシウムを添加して塩分濃度を０．５〜１．５％、特に、０．８〜１．２％、ｐＨを７．０〜９．０、特に、ｐＨを７．４〜８．４に調整した塩化物添加水を用い、さらに水槽内の水をｐＨ上昇作用を有する焼結体を充填した水質調整器に循環させることにより行われる。
【００４１】
バクテリア含有水作成装置４９は、バクテリアによる有機的濾過及びフィルターによる物理的濾過を行う手段である水槽水用濾過槽（図示せず）を有していることが好ましい。濾過槽としては、オーバーフロー式濾過槽、上部濾過式濾過槽、底面濾過式濾過槽等であることが好ましい。濾過槽は、物理的濾過を行うためのフィルターと、有機的濾過を行うためのバクテリアのすみかとなる素材とを備えている。このような構成により、水槽５５から濾過槽に流入してきた水は、フィルター及びバクテリアにより濾過される。ここで使用される素材としては、珊瑚砂等バクテリアのすみかとなりやすい（バクテリアが表面で繁殖しやすい）ものを使用することが好ましい。濾過槽は水槽に直接取り付けてもよく、また、循環機構５６内、特にゴミ取り用フィルター部に濾過機能を持たせてもよい。
このような構成により、水槽もしくは濾過槽内にはバクテリアが繁殖するものとなる。このように繁殖したバクテリアは、魚の排泄物によるアンモニア成分等を分解して無害な成分にする働きがあるため、バクテリアを含有した水を消臭対象物に散布すればバクテリアにより発臭成分を分解することができる。
【００４２】
この実施例では、水槽５５内に、海水魚と淡水魚が共生、言い換えれば一緒に飼育されている。このため、水槽５５もしくは／及び濾過槽内には、海水魚由来のバクテリアと淡水魚由来のバクテリアが共生する。
そして、水槽５５により生成されたバクテリア含有水は、バクテリア含有水貯留槽６０に送られ、水槽５５には、適宜もしくは常時調整アルカリ水が注入される。
なお、本発明の消臭プラントでは、バクテリア含有水生成装置が組込まれているが、これに限られるものではなく、バクテリア粉末もしくはバクテリア含有水等を添加するものであってもよい。
【００４３】
バクテリア含有水は、貯留槽６０に貯留される。消臭プラントとしては、貯留槽６０内のバクテリア含有水をさらに調整する機構を備えていることが好ましい。この実施例の消臭プラントでは、貯留槽６０に原水を添加するための原水添加ライン５９、貯留槽６０にアルカリ水を添加するためのアルカリ水添加ライン８３、貯留槽６０に塩化物が添加された調整アルカリ水を添加するための調整アルカリ水添加ライン８４を備えている。添加ラインとしては、上記の３つのすべてを備えるもの、任意の２つのラインを備えるもの、いずれか１つのラインを備えるものであってもよい。
原水添加ライン５９より水を貯留槽６０に添加することにより、バクテリア含有水のｐＨを中性に近付けることおよびバクテリア濃度を低下させることができる。また、アルカリ水添加ライン８３によりアルカリ水を貯留槽６０に添加することにより、バクテリア含有水のｐＨをアルカリ側に調整することおよびバクテリア濃度を低下させることができる。また、調整アルカリ水添加ライン８４によりアルカリ水を貯留槽６０に添加することにより、バクテリア含有水のｐＨをアルカリ側に調整することおよびバクテリア濃度を低下させることができる。
なお、貯留槽６０内において調整される散布用バクテリア含有水は、そのｐＨはバクテリアが死滅しない程度であり、かつ、アルカリ性により消臭プラントの臭い成分を殺菌可能な程度であることが好ましく、７．５〜８．５程度であることが好ましい。
【００４４】
そして、消臭プラントは、バクテリア含有水貯留槽６０内の水を消臭対象物に散布するための散布手段４６を備えている。バクテリア含有水は、消臭対象物堆積場（図示せず）まで送られ、散布手段４６により消臭対象物（図示せず）に散布される。散布手段４６としては、霧状、シャワー状に噴出する手段であることが好ましい。そして、散布手段４６によって、バクテリア含有水は、連続的もしくは断続的に散布される。
また、消臭プラントとしては、図１１に示すように、アルカリ水生成器により生成されたアルカリ水もしくは塩化物が添加された調整アルカリ水を散布する機能を備えていてもよい。この場合には、図１１に破線で示すように、アルカリ水貯留槽８５を備え、このアルカリ水貯留槽８５には、アルカリ水添加ライン８３および／または調整アルカリ水添加ライン８４が接続される。そして、このアルカリ水貯留槽８５内のアルカリ水は、散布手段４６により消臭対象物に散布される。なお、散布手段としては、バクテリア水のための散布手段４６と共用してもよく、別なものを設けてもよい。
【００４５】
また、本発明の実施例では、アルカリ水生成器と、塩化物添加手段と、消臭バクテリア含有水作成装置を備えているが、塩化物添加手段と、消臭バクテリア含有水作成装置は備えていなくてもよい。この場合は、ｐＨを上述した場合より高くすることができる。
なお、本発明においては、アルカリ水生成器にて、アルカリ水とした後、塩化物を添加して、最後に消臭バクテリアを添加するものとなっているが、アルカリ水としたのち、消臭バクテリアを添加して、最後に塩化物を添加してもよい。
【００４６】
次に、ｐＨ調整機構付き水槽について説明する。
図１２は、本発明の消臭プラントおよびバクテリア含有水作成装置に使用される淡水魚海水魚共生用水槽を説明するための説明図である。
この共生用水槽６５は、ｐＨ調整機構を備えている。共生用水槽６５は、飼育槽６６と、流入ポート６７と排出ポート６８と、流入ポート６７と排出ポート６８の間に配置された焼結体１からなる焼結体充填層７０と、飼育槽６６内の水のｐＨを調整するｐＨ調整機構７１を備えている。
具体的に、本発明の飼育装置６５は、図１２に示す実施例では、海水魚及び淡水魚を一緒に飼育するための装置であり、飼育槽６６と、ｐＨ調整機構７１と、フィルターによる物理的な濾過とバクテリアによる物理的な濾過を行う濾過槽７５を備えている。
【００４７】
飼育槽６６としては、ガラス水槽、アクリル水槽等を使用することが好ましい。
この実施例の濾過槽７４は、上部濾過式濾過槽であり、濾過槽本体部７５と、濾過槽本体部７５内に収納されたフィルター層７６と濾材７７と、飼育槽６６内の水を濾過槽本体部７５内に送り込むための給水ポンプ７８と、濾過後の水を排出するための排出ポート７９を備えている。給水ポンプ７８により濾過槽７５内に流入した水は、フィルター層７６により物理的濾過及び濾材７７に住み着いたバクテリアにより有機的濾過され、飼育槽６６内に排出される。濾過槽としては、オーバーフロー式濾過槽、底面式濾過槽等であってもよい。濾材７７としては、バクテリアのすみかとなりやすい珊瑚砂等を使用することが好ましい。上述したものを使用することが好ましい。また、飼育槽６６の底面に、バクテリア付着性部材を珊瑚砂等の濾材を敷き詰めてもよい。
【００４８】
ｐＨ調整機構７１は、飼育槽６６内のｐＨを弱アルカリ性に調節するとともに、水を活性化させるものであり、貯水槽７９と、貯水槽７９内に充填された焼結体充填部７８と、飼育槽６６の水を上部から貯水槽７９に流入させるための流入ポート６７と、飼育槽６６の下部に設けられｐＨ調整機構７１によりｐＨ調整及び活性化された水を排出するための排出ポート６８と、排出ポート６８から排出された水を飼育槽６６に送り込むポンプ６９からなる。焼結体充填部７８は、上述した焼結体充填部と同様にフィルター層８１と焼結体充填層８２が積層して形成されている。焼結体充填部７８の下側（貯水槽７９の底面）には、簀の子状部材等、穴の空いた支持部材８３が配置されている。
【００４９】
このような構成により、飼育槽６６内の水は、流入ポート６７から貯水槽７９に送られた水は焼結体充填槽８２を通過してｐＨが上昇させられるとともに活性化され、排出ポート６８から再び飼育槽６６内に送られる。飼育槽６６内のｐＨは、海水魚及び淡水魚が一緒に生息可能なように、７．０〜９．５程度に調整することが好ましい。飼育槽６６内のｐＨは、焼結体充填層８２の充填率、流入量、排出量等を変えることにより調整することができる。飼育槽６６内の水は、塩および塩化マグネシウム等を添加して調整されている。
本発明により、ｐＨを調整するとともに水が活性化されるため、バクテリア濾過槽７５及び飼育槽６６内に海水性バクテリアと淡水性バクテリアが共存可能となり、一つの水槽に海水魚と淡水魚を飼育することが可能となる。また、ｐＨ調整機構７１は、水中の病原菌等を殺菌する水浄化作用を有している。
【００５０】
【実施例】
（実施例１）
平均粒径約５μｍのマグネタイト１５重量％と（川崎製鉄、ＫＮ−３２０、Ｆｅ３Ｏ４含有量９７．０％）、平均粒径約５μｍのベンガラ１５重量％と（川崎製鉄、ＫＨ−ＤＣ、Ｆｅ２Ｏ３の含有量９９．３％）、平均粒径約２０μｍのスラグ１０重量％と（ＣａＯ含有量４２．０％）、平均粒径約３μｍの粘土６０重量％（タケオ電陶、Ｔ−１０、Ａｌ２Ｏ３・２ＳｉＯ２・２Ｈ２Ｏ）を、モルタルミキサーで６０分攪拌後、転動造粒装置を用い直径６ｍｍの粒状物を成形した。その後粒状物を風乾乾燥させた後、酸化焼成下８００℃で、１０時間焼成し、焼成後冷却して焼結体を作製した。
【００５１】
（実験１）
実施例において作製した焼結体を用いて以下の実験を行った。
ビーカーに２００ｍｌの水道水（ｐＨ＝６．９）を入れ、それに実施例１の焼結体を入れた後、３０秒間攪拌してｐＨの経時変化を測定した。測定結果は表１の通りであった。
【００５２】
【表１】
2004091277.tif 000003
【００５３】
（実験２）
実施例の焼結体を用いたアルカリ水生成器（図１に示す実施例のアルカリ水生成器３０）の流入ポートに水道水（２００ｍｌ、ｐＨ＝６．９）を注いだところ、ｐＨ９．３のアルカリ水が生成された。なお、流入ポートから注がれた水は、一瞬で排出ポートから排出された。なお、アルカリ水生成器のハウジングの内径は、１５ｃｍであり、焼結体充填層は、実施例の焼結体を２ｋｇ充填して形成されている（焼結体充填層の厚みは、７０ｃｍ程度、充填率７０％程度）。
実験１及び実験２の結果より、本発明の焼結体を用いれば、短時間で高いｐＨを有するアルカリ水を生成することが可能である。
【００５４】
（実施例２）
平均粒径約５μｍのマグネタイト３０重量％と（川崎製鉄、ＫＮ−３２０、Ｆｅ３Ｏ４含有量９７．０％）、平均粒径約３０μｍのスラグ１０重量％と（ＣａＯ含有量４２．０％）、平均粒径約５μｍの粘土６０重量％（タケオ電陶、Ｔ−１０、Ａｌ２Ｏ３・２ＳｉＯ２・２Ｈ２Ｏ）を、モルタルミキサーで６０分攪拌後、転動造粒装置を用い直径６ｍｍの粒状物を成形した。その後粒状物を風乾乾燥させた後、酸化焼成下８００℃で、１０時間焼成し、焼成後冷却して第１の焼結体を作製した。
平均粒径約１０μｍのガーネット粉末２０重量％と、平均粒径約５μｍの粘度６０重量％（タケオ電陶、Ｔ−１０、Ａｌ２Ｏ３・２ＳｉＯ２・２Ｈ２Ｏ）を、モルタルミキサーで６０分攪拌後、転動造粒装置を用い直径６ｍｍの粒状物を成形した。その後粒状物を風乾乾燥させた後、酸化焼成下８００℃で、５時間焼成し、焼成後冷却して第２の焼結体を作製した。
【００５５】
（実験３）
実施例２において作製した第１の焼結体及び第２の焼結体を用いて以下の実験を行った。
ビーカーに２００ｍｌの水道水（ｐＨ＝６．９）を入れ、それに実施例１の第１焼結体及び第２焼結体を同重量ずつ入れた後、３０秒間攪拌してｐＨの経時変化を測定した。測定結果は表２の通りであった。
【００５６】
【表２】
2004091277.tif 000004
【００５７】
（実験４）
実施例の焼結体を用いたアルカリ水生成器（図１に示す実施例のアルカリ水生成器３０）の流入ポートに水道水（２００ｍｌ、ｐＨ＝６．９）を注いだところ、ｐＨ１０．７のアルカリ水が生成された。なお、流入ポートから注がれた水は、一瞬で排出ポートから排出された。なお、アルカリ水生成器のハウジングの内径は、１５ｃｍであり、焼結体充填層は、実施例の第１の焼結体１ｋｇを充填して形成した第１の焼結体充填層（厚み７０ｃｍ、充填率７０％程度）、第２の焼結体１ｋｇを充填して形成した第２の焼結体充填層（厚み７０ｃｍ、充填率７０％程度）が積層され形成されている。
実験１及び実験２の結果より、本発明の焼結体を用いれば、短時間で高いｐＨを有するアルカリ水を生成することが可能である。
【００５８】
次に、本発明の自動車シュレッダーダストの処理方法について説明する。
本発明は、自動車の廃棄物より得られるシュレッダーダストの処理方法であって、該シュレッダーダストに海水魚および淡水魚由来のバクテリア含有水を散布もしくは接触させるものである。なお、接触としては、例えば、自動車シュレッダーを上記の水に浸漬することが考えられる。
自動車シュレッダーダストとは、一般的に、自動車（通常、廃棄自動車）から原料リサイクルに利用される部品を除去した残滓をシュレッダーにより破砕したものである。また、自動車シュレッダーダストとしては、磁気選別および／または比重選別により鉄系および非鉄系の金属を概略除去してもよい。
【００５９】
そして、自動車シュレッダーダストに海水魚および淡水魚由来のバクテリア含有水を散布もしくは接触させる。海水魚および淡水魚由来のバクテリア含有水は、上述したバクテリア含有水作製装置により作成することができる。このようなバクテリア含有水を接触させることにより、シュレッダーダスト中の発臭物質の分解、有害物質の分解、油分の分解などが行われる。このため、シュレッダーダストは有害性が低下するため埋設しても地球環境に与える影響を少なくでき、さらには、有効利用を図ることも可能となる。バクテリア含有水は、シュレッダーダストを十分に浸潤する程度に散布することが好ましい。
また、自動車シュレッダーダストの処理方法は、シュレッダーダストに海水魚および淡水魚由来のバクテリア含有水に、ｐＨ上昇作用を有する焼結体に接触させて作製したアルカリ水を混合したものを散布もしくは接触させるものであってもよい。ｐＨ上昇作用を有する焼結体は、上述した焼結体であることが好ましい。また、アルカリ水は、上述したアルカリ水生成器により作製されたものであることが好ましい。
【００６０】
このように、シュレッダーダストに、上記のような混合水を散布もしくは接触させることにより、水の持つアルカリ性により有害物質の中和を行うことができ、処理後のシュレッダーダストの有害性がより低いものとなる。
シュレッダーダストに対するバクテリア含有水の散布量としては、シュレッダーダスト１ｋｇに対して、０．５〜１．０Ｌ程度が好適である。そして、バクテリア含有水散布シュレッダーダストを再利用する場合には、シュレッダーダストは、バクテリア含有水散布後、１０分〜１週間経過した後に行うことが好ましい。
さらに、自動車シュレッダーダストの処理方法としては、シュレッダーダストへの海水魚および淡水魚由来のバクテリア含有水の散布もしくは接触工程と、ｐＨ上昇作用を有する焼結体に接触させて作製したアルカリ水の散布もしくは接触工程を行うものであってもよい。このように、２種類の水の散布もしくは接触工程を行うことにより、処理後のシュレッダーダストの有害性がより低いものとなる。なおこの場合、散布順序は問わない。好ましくは、バクテリア含有水の散布もしくは接触工程後に、アルカリ水の散布もしくは接触工程を行うことである。特に、バクテリア含有水の散布もしくは接触工程後所定時間後、例えば、１０分から１週間後に、アルカリ水の散布もしくは接触工程を行うことが好ましい。
【００６１】
また、自動車シュレッダーダストの処理方法としては、上記の散布もしくは接触工程の後にシュレッダーダストを粉砕する粉砕工程を行うことが好ましい。このような粉砕を行うことにより、後の再利用が容易となる。そして、この発明の自動車シュレッダーダストの処理方法は、上述した消臭プラントを用いて行うことができる。
さらに、処理後の自動車シュレッダーを後述するようにコンクリート製品への添加物として利用する場合には、上記のバクテリア含有水散布工程のにシュレッダーダストを骨材である砂を添加して粉砕する粉砕工程を行うことが好ましい。
【００６２】
次に、本発明のコンクリート製品およびその製造方法について説明する。
本発明のコンクリート製品は、上述の自動車シュレッダーダストの処理方法により得られたシュレッダーダスト処理物でありかつポリマーにより被覆されたポリマー被覆シュレッダーダストを含有するものである。
また、本発明のコンクリート製品の製造方法は、セメントに、上述の自動車シュレッダーダストの処理方法により得られたシュレッダーダスト処理物とポリマーとの混合物スラリーを添加し、所定の形状に成型固化させるものである。
さらに、本発明のコンクリート製品の製造方法としては、上記セメントに、上述した自動車シュレッダーダストの処理方法により得られたシュレッダーダスト処理物とポリマーと骨材との混合物スラリーを添加するものであることが好ましい。
【００６３】
本発明のコンクリート製品では、上述の自動車シュレッダーダストの処理方法により得られたシュレッダーダスト処理物とポリマーとの混合物を含有している。特に、図１３に示すように、本発明のコンクリート製品１００では、セメント１０１中にポリマー１０２に被覆されたシュレッダーダスト１０３を含有している。特に、この実施例では、骨材１０４も添加されており、骨材１０４もポリマー１０３により被覆されている。
本発明のコンクリート製品およびその製造方法に使用されるセメントとしては、どのようなものでもよく、ポルトランドセメント，白セメント，混合セメント，アルミナセメントなどを用いることができる。
【００６４】
そして、このセメントに、上述したバクテリア含有水処理済自動車シュレッダーダストとポリマーとの混合物を添加する。ここでいうバクテリア含有水処理シュレッダーダストとしては、上述したバクテリア含有水のみの処理を行ったもの、バクテリア含有水にアルカリ水を添加したものにより処理したもの、バクテリア含有水処理とアルカリ水処理を行ったものいずれでもよい。そして、処理済シュレッダーダストに液状のポリマーを添加し混合するすることにより、シュレッダーダスト含有ポリマーを作成する。これにより、シュレッダーダストはポリマーに被覆された状態となる。また、シュレッダーダストは、上記のようにバクテリア含有水により処理されているため、ポリマーとの付着性が良好となっており、ポリマーによる被覆を容易かつ確実なものとしている。
【００６５】
ポリマーとしては、エポキシ樹脂、スチレンブタジエンラバー（ＳＢＲ）、ポリアクリル酸エステル（ＰＡＥ）、エチレン酢酸ビニル共重合体（ＥＶＡ）、酢酸ビニルバーサテート共重合体、ポリ酢酸ビニル（ＰＶＡＣ）、エチレン酢酸ビニル、塩化ビニル共重合体などより選ばれた一種または混合物が好適に使用できる。
コンクリート製品におけるシュレッダーダスト含有量としては、２０〜４０重量％程度が好適であり、ポリマー含有量としては、１５〜２５重量％が好適であり、シュレッダーダストポリマー混合物の含有量としては、３０〜４５重量％が好適である。
【００６６】
また、コンクリート製品には、骨材を添加してもよい。骨材を添加する場合には、シュレッダーダスト含有ポリマー中に骨材を添加することが好ましい。しかし、骨材は、ポリマー中ではなく、シュレッダーダスト含有ポリマーとともにセメントに添加してもよい。さらに、シュレッダーダスト含有ポリマーに骨材を添加するとともに、さらに、骨材をセメントに添加してもよい。骨材としては、珪砂、砂などが使用できる。骨材としては、細かいことが好ましく、平均粒径が０．１５〜２．５ｍｍ程度のものが好適である。コンクリート製品における骨材の含有量としては、２０〜３０重量％程度が好適であり、
【００６７】
さらに、必要に応じて、補強材を添加してもよく、補強材としては、ガラス繊維が好適である。補強材は、シュレッダーダスト含有ポリマーに含有することが好ましいが、ポリマー中ではなく、シュレッダーダスト含有ポリマーとともにセメントに添加してもよい。さらに、シュレッダーダスト含有ポリマーに補強材を添加するとともに、さらに、補強材をセメントに添加してもよい。また、必要により、成型されたセメント製品の外側に、上述したようなシュレッダーダストを混合しないセメント層を形成してもよい。
【００６８】
次に、本発明のコンクリート製品の製造方法は、セメントに、上述の自動車シュレッダーダストの処理方法により得られたシュレッダーダスト処理物とポリマーとの混合物スラリーを添加し、所定の形状に成型固化させるものである。特に、本発明のコンクリート製品の製造方法としては、上記セメントに、上述した自動車シュレッダーダストの処理方法により得られたシュレッダーダスト処理物とポリマーと骨材との混合物スラリーを添加するものであることが好ましい。
【００６９】
最初に、上述したバクテリア含有水処理シュレッダーダストを準備する。ここでいうバクテリア含有水処理シュレッダーダストと、上述したバクテリア含有水のみの処理を行ったもの、バクテリア含有水にアルカリ水を添加したものにより処理したもの、バクテリア含有水処理とアルカリ水処理を行ったものいずれでもよい。特に、シュレッダーダストとしては、上記処理済シュレッダーダストであってかつ、粉砕処理されているものが好ましい。粉砕処理としては、シュレッダーダストが約２．５ｍｍのふるいを通過するものとすることが好ましい。さらに、粉砕処置では、骨材として使用する砂を添加して行うことが好ましい。この粉砕処理は、例えば、ボールミルにより行うことができる。具体的には、処理済シュレッダーダストと砂をボールミルに投入し、粉砕することにより行われる。なお、ボールミルにバクテリア含有水を同時に添加して、バクテリア含有水による処理を粉砕を同時に行ってもよい。なお、砂を同時に添加することにより、粉砕シュレッダーダストと砂を良好に混合することができ好ましいが、砂を添加しなくてもよい。
【００７０】
そして、シュレッダーダスト含有ポリマースラリーを作成する。ポリマーとしては、上述のものが使用できる。スラリーは、例えば、上記の粉砕シュレッダーダスト（好ましくは砂を含有する）が収納されているボールミルに、液状のポリマーを添加し混練することにより作成することができる。なお、この場合、ボールミル中のボールを取り出しておいてもよい。シュレッダーダストに対するポリマー添加量としては、シュレッダーダスト１００ｇに対して８０〜１００ｇ程度が好適である。また、上述のように、砂を添加する場合には、シュレッダーダストに対する砂の添加量としては、シュレッダーダスト１００ｇに対して７００〜８００ｇ程度が好適であり、砂シュレッダーダスト混合物に対するポリマーの添加量としては、砂シュレッダーダスト混合物１００ｇに対して８〜１０ｇ程度が好適である。
【００７１】
そして、上記のように準備されたシュレッダーダスト含有ポリマースラリーをセメントに適量添加し混合する。セメントへのシュレッダーダスト含有ポリマースラリーの添加量としては、セメント１ｋｇに対して２００〜２５０ｇ程度が好適である。そして、このように作成されたセメント材料を所定の形状に成型固化させるものである。また、必要により、成型されたセメント製品の外側に、上述したようなシュレッダーダストを混合しないセメント層を形成してもよい。
本発明のセメント製品では、上述したような産業廃棄物である自動車シュレッダーダストをセメント添加物として有効に利用することができ、通常の埋め立て等行う必要がなくなり、地球環境に良好であり。さらに、上述したように、セメント製品に添加するシュレッダーダストはバクテリア含有水により処理されているため有害性が低下するとともにポリマーによる被覆性が高くなっており、有害物質が残留してたとしてもポリマーにより被覆されているため流出することがなく、さらに、ポリマーはセメントにより被覆されるため紫外線等の影響を受けることも少なく劣化が生じにくく、劣化によるシュレッダーダスト含有物質の流出もない。また、本発明のコンクリート製品はシュレッダーダストを含有しているにもかかわらず十分な強度を備えている。
【００７２】
（実施例３）
図１１に組み込まれておりかつ上述したバクテリア含有水作成装置を用いてバクテリア含有水を作成した。なお、バクテリア含有水作成装置に充填した水としては、ｐＨ７．５、塩分濃度１．２％のものを用いた。バクテリア含有水作成装置の水槽としては、容量５４０Ｌのものを用いて、淡水魚約６０匹、海水魚約３０匹を約３日間飼育した。そして、約５００Ｌのバクテリア含有水を得た。バクテリア含有水のｐＨは７．１、塩分濃度は１．０％であった。
自動車シュレッダーダスト約０．１２ｋｇに上記のバクテリア含有水約０．１５Ｌを散布し、３日間放置した。そして、ボールミルに砂（平均粒径２．５ｍｍ、御影石粉砕砂）１ｋｇ、バクテリア含有水処理シュレッダーダスト２７０ｇを添加し、シュレッダーダストの粉砕と砂との攪拌を行った。これにより、シュレッダーダストは、約２．５ｍｍのふるいを通過するものとなる。そして、ボールミルよりボールを取り出し、液状ポリマー（エポキシ樹脂、タイルメント株式会社製、ＥＶ−２００）１００ｇを添加して混練し、シュレッダーダスト砂含有ポリマースラリー１．３７ｋｇを得た。
ポルトランドセメント１ｋｇと水４００ｇを混合したセメント材料に、上記のシュレッダーダスト砂含有ポリマースラリー２７７０ｇを添加して混練した後、所定の型に注入して，略直方体状のセメント製品（長さ約１０ｃｍ、断面形状縦約４ｃｍ、横４ｃｍ、乾燥重量５１２．４ｇ）を作成した。
【００７３】
（実施例４）
シュレッダーダストに散布したバクテリア含有水として、実施例３のバクテリア含有水０．１５Ｌにアルカリ水０．４Ｌを添加して混合したもの（ｐＨ７．１、塩分濃度１．０％）を用いた以外は実施例３と同様に行い略直方体状のセメント製品（長さ約１０ｃｍ、断面形状縦約４ｃｍ、横４ｃｍ、乾燥重量０．５１１ｋｇ）を作成した。なお、アルカリ水としては、図１に示し上述したアルカリ水生成器を用いて作成したｐＨ７．５のアルカリ水を用いた。
【００７４】
（実施例５）
シュレッダーダストにバクテリア含有水を散布し、３日間経過後に、図１に示し上述したアルカリ水生成器を用いて作成したｐＨ７．５のアルカリ水０．４Ｌを散布した以外は実施例３と同様に行い略直方体状のセメント製品（長さ約１０ｃｍ、断面形状縦約４ｃｍ、横４ｃｍ、乾燥重量０．５１２ｋｇ）を作成した。
【００７５】
（実験５）
実施例３〜５のコンクリート製品について強度を測定したところ表３の通りであった。
【００７６】
【表３】
2004091277.tif 000005
なお、曲げ強度測定方法としては、ＪＩＳＡ１１０６に規定された方法を用いた。圧縮強度の測定としては、ＪＩＳＡ１１３２に規定された方法を用いた。また、実施例３〜５のコンクリート製品は、十分な強度を有していることがわかった。
【００７７】
【発明の効果】
本発明は、Ｆｅ３Ｏ４、Ｆｅ２Ｏ３、ＣａＯを構成成分として含み、かつｐＨ上昇作用を有する焼結体である。
また、本発明は、Ｆｅ３Ｏ４粉末とＦｅ２Ｏ３粉末とＣａＯを含有するスラグと粘土との混合造粒物を酸化焼成した多孔質焼結体であり、かつｐＨ上昇作用を有する焼結体である。
このため、本発明の焼結体は、ｐＨ上昇作用が強く、かつ短時間でｐＨを上昇させることができる。
本発明は、流入ポートおよび排出ポートとを有するハウジングと、該ハウジング内に充填された焼結体とを備えるアルカリ水生成器である。
このため、本発明のアルカリ水生成器は、ｐＨ上昇作用が強く、かつ短時間でｐＨを上昇させることができる。
【００７８】
本発明は、ｐＨ上昇作用を有する焼結体を充填したアルカリ水生成器と、該アルカリ水生成器により作製されたアルカリ水に塩または塩と塩化マグネシウムを添加するための塩化物添加手段と、前記塩化物添加手段により塩化物が添加された調整アルカリ水が注入される淡水魚と海水魚を共生させるための水槽と、該水槽から流出する淡水魚および海水魚由来のバクテリアを含有する水を貯留するバクテリア含有水貯留槽とを備えるバクテリア含有水作製装置である。
このため、本発明は、海水魚由来のバクテリア及び淡水魚由来バクテリアの両方を含有する水を作製することができる。
本発明は、ｐＨ上昇作用を有する焼結体を充填したアルカリ水生成器と、該アルカリ水生成器に水を供給するための水供給装置と、該アルカリ水生成器により作製されたアルカリ水に塩または塩と塩化マグネシウムを添加するための塩化物添加手段と、前記塩化物添加手段により塩化物が添加された調整アルカリ水が注入される淡水魚と海水魚を共生させるための水槽と、該バクテリア養生水槽から流出する淡水魚および海水魚由来のバクテリアを含有する水を貯留するバクテリア含有水貯留槽と、該バクテリア含有水貯留槽の水を消臭対象物に散布するための散布手段とを備える消臭プラントである。
このため、本発明の消臭プラントは、消臭対象物を効果的に消臭することができる。
【００７９】
本発明は、消臭対象物に淡水魚および海水魚由来のバクテリアを含有する水もしくは淡水魚および海水魚由来のバクテリアを含有する水とｐＨ上昇作用を有する焼結体に接触させて作成したアルカリ水との混合水を散布もしくは接触させる消臭方法である。
また、本発明は、消臭対象物に淡水魚および海水魚由来のバクテリアを含有する水もしくは淡水魚および海水魚由来のバクテリアを含有する水とｐＨ上昇作用を有する焼結体に接触させて作成したアルカリ水との混合水を散布もしくは接触させる工程と、消臭対象物にｐＨ上昇作用を有する焼結体に接触させて作成したアルカリ水を散布もしくは接触させる工程とを有する消臭方法である。
このため、本発明の消臭方法は、消臭対象物を効果的に消臭することができる。
本発明は、水槽内にて淡水魚と海水魚を共生飼育する方法であって、水槽内に充填する水として、ｐＨ上昇作用を有する焼結体に接触させて作製したアルカリ水に天然塩または天然塩と塩化マグネシウムを添加して塩分濃度を０．８〜１．５％、ｐＨを８．５〜９．５に調整した塩化物添加水を用い、さらに、前記水槽内の水をｐＨ上昇作用を有する焼結体を充填した水質調整器に循環させる淡水魚と海水魚の共生飼育方法である。
このため、本発明は、淡水魚と海水魚を共生飼育することができる。
【００８０】
本発明は、自動車の廃棄物より得られるシュレッダーダストの処理方法であって、該シュレッダーダストに海水魚および淡水魚由来のバクテリア含有水を散布する自動車シュレッダーダストの処理方法である。
このため、本発明は、シュレッダーダストの有害性を低下させることができる。　本発明は、上記自動車シュレッダーダストの処理方法により得られたシュレッダーダスト処理物でありかつポリマーにより被覆されたポリマー被覆シュレッダーダストを含有するコンクリート製品である。
また、本発明は、コンクリート製品の製造方法であって、セメントに、自動車シュレッダーダストの処理方法により得られたシュレッダーダスト処理物とポリマーとの混合物スラリーを添加し、所定の形状に成型固化させるコンクリート製品の製造方法である。
このため、本発明のコンクリート製品は、産業廃棄物である自動車シュレッダーダストをセメント添加物として有効に利用することができ、通常の埋め立て等行う必要がなくなり、地球環境に良好であり。さらに、セメント製品に添加するシュレッダーダストはバクテリア含有水により処理されているため有害性が低下するとともにポリマーによる被覆性が高くなっており、有害物質が残留してたとしてもポリマーにより被覆されているため流出することがなく、さらに、ポリマーはセメントにより被覆されるため紫外線等の影響を受けることも少なく劣化が生じにくく、劣化によるシュレッダーダスト含有物質の流出もない。
【図面の簡単な説明】
【図１】図１は、本発明の一の実施例であるアルカリ水生成器の説明図である。
【図２】図２は、本発明の他の実施例であるアルカリ水生成器の説明図である。
【図３】図３は、本発明の他の実施例であるアルカリ水生成器の説明図である。
【図４】図４は、他の実施例であるアルカリ水生成器の正面図である。
【図５】図５は、他の実施例であるアルカリ水生成器の背面図である。
【図６】図６は、他の実施例であるアルカリ水生成器の側面図である。
【図７】図７は、他の実施例であるアルカリ水生成器を構成する引出部の平面図（天板を取りはずした状態の図）である。
【図８】図８は、他の実施例であるアルカリ水生成器を構成する引出部の側面図（天板を取り付けた状態の図）である。
【図９】図９は、図８に示す引出部の背面図（天板を取り付けた状態の図）である。
【図１０】図１０は、引出部を構成する天板の平面図である。
【図１１】図１１は、本発明の実施例である消臭プラントを説明するための説明図である。
【図１２】図１２は、本発明の消臭プラントおよびバクテリア含有水作成装置に使用される淡水魚海水魚共生用水槽を説明するための説明図である。
【図１３】図１３は、本発明の実施例のコンクリート製品の断面構造を説明するための説明図である。
【符号の説明】
１　焼結体
２　アルカリ水生成器
３　ハウジング
４　流入ポート
５　排出ポート
８　焼結体充填部
１０　焼結体充填層
１１　支持層
３０　アルカリ水生成器
４５　消臭プラント
６５　共生用水槽
１００　コンクリート製品
【図１】
2004091277.tif 000006
【図２】
2004091277.tif 000007
【図３】
2004091277.tif 000008
【図４】
2004091277.tif 000009
【図５】
2004091277.tif 000010
【図６】
2004091277.tif 000011
【図７】
2004091277.tif 000012
【図８】
2004091277.tif 000013
【図９】
2004091277.tif 000014
【図１０】
2004091277.tif 000015
【図１１】
2004091277.tif 000016
【図１２】
2004091277.tif 000017
【図１３】
2004091277.tif 000018